(57)【要約】【課題】  厚さが０．２５ｍｍ以下の薄いＦｅ−Ｎｉ系合金薄板において、広幅化となっても優れたハンドリング性を具備することが可能なＦｅ−Ｎｉ系合金薄板とその製造方法を提供する。【解決手段】  質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなり、厚さが２ｍｍ以上の熱間圧延材を用いて冷間圧延用素材とし、圧下率を９０％以上、最終圧延パスの圧延張力を４００〜６００ＭＰａとする冷間圧延を行い、厚さが０．２５ｍｍ以下のＦｅ−Ｎｉ系合金薄板とし、前記冷間圧延工程中と冷間圧延工程後には熱処理を行わないＦｅ−Ｎｉ系合金薄板の製造方法。【選択図】  図１
2017064764.tif 000002
【特許請求の範囲】
【請求項１】
質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなり、厚さが２ｍｍ以上の熱間圧延材を用いて冷間圧延用素材とし、前記冷間圧延用素材に対し、圧下率を９０％以上、最終圧延パスの圧延張力を４００〜６００ＭＰａとする冷間圧延を行い、厚さが０．２５ｍｍ以下のＦｅ−Ｎｉ系合金薄板とし、前記冷間圧延工程中と冷間圧延工程後には熱処理を行わないことを特徴とするＦｅ−Ｎｉ系合金薄板の製造方法。
【請求項２】
前記冷間圧延用素材の硬さが２００ＨＶ以下であることを特徴とする請求項１に記載のＦｅ−Ｎｉ系合金薄板の製造方法。
【請求項３】
前記冷間圧延工程で用いるワークロールは合金工具鋼ロールであることを特徴とする請求項１または２に記載のＦｅ−Ｎｉ系合金薄板の製造方法。
【請求項４】
質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなり、厚さが０．２５ｍｍ以下のＦｅ−Ｎｉ系合金薄板において、前記Ｆｅ−Ｎｉ系合金薄板は、金属組織が圧延組織を呈し、硬さが２５０ＨＶ以上、引張強さが９００ＭＰａ以上であることを特徴とするＦｅ−Ｎｉ系合金薄板。
【請求項５】
前記Ｆｅ−Ｎｉ系合金薄板の７００ｍｍ長さにおける急峻度は、０．７５％以下であることを特徴とする請求項４に記載のＦｅ−Ｎｉ系合金薄板。
【発明の詳細な説明】
【技術分野】
【０００１】
本発明は、例えば、リードフレームやメタルマスク等に使用されるＦｅ−Ｎｉ系合金薄板及びその製造方法に関するものである。
【背景技術】
【０００２】
リードフレームやメタルマスク等に使用されるＦｅ−Ｎｉ系合金薄板には、例えば、エッチングやプレス等の加工を行い、他部材と組合わせて使用される。このＦｅ−Ｎｉ系合金薄板は、通常、仕上圧延前後に歪取り焼鈍や軟化焼鈍が行われて、結晶方位の調整がなされ、所望の要求特性を満足するように仕上げられている。
一方で、本願出願人は、例えば、特開平６−１７２９２８号公報（特許文献１）として、質量％でＮｉ：３０〜６０％を含有するＦｅ−Ｎｉ系合金でなるリードフレーム材料であり、板幅方向に垂直な断面内での検鏡で繊維状の圧延組織を有し、かつ圧延面の｛１００｝方位集積度が５０％以上であるエッチング性に優れるリードフレーム材料の発明を提案している。また、特開平６−２７９９４６号公報（特許文献２）として、質量％で、Ｎｉ：３０〜４０％を含有し、残部Ｆｅおよび不可避不純物からなるＦｅ−Ｎｉ系アンバー合金でなるシャドウマスク材料において、圧延面の｛１００｝方位集積度が８５％以上であり、かつ、板幅方向に垂直な断面内での検鏡で繊維状の圧延組織を有するエッチング性に優れるシャドウマスク材料の発明を提案している。
【先行技術文献】
【特許文献】
【０００３】
【特許文献１】特開平０６−１７２９２８号公報
【特許文献２】特開平０６−２７９９４６号公報
【発明の概要】
【発明が解決しようとする課題】
【０００４】
前述の特許文献１や特許文献２の発明は、冷間圧延工程にて所望の板厚として、材料内部の残留歪を低減する目的で、その後に６５０〜１０００℃の温度範囲で焼鈍を行ったものである。
ところで、Ｆｅ−Ｎｉ系合金薄板は、使用用途、生産性の観点から今後益々広幅化、薄板化が要求される。それに伴い、ハンドリング性が重要となるが、前述の特許文献１や特許文献２のＦｅ−Ｎｉ系合金薄板では、最後の焼鈍にて引張強さが低下してしまい、例えば、搬送中に僅かな応力が加わるとしわや折れが発生しやすくなる。このハンドリング性の問題に対しては、特許文献１や特許文献２の発明では十分な検討がなされていない。
本発明の目的は、厚さが０．２５ｍｍ以下の薄いＦｅ−Ｎｉ系合金薄板において、薄板化、広幅化となっても優れたハンドリング性を具備することが可能なＦｅ−Ｎｉ系合金薄板とその製造方法を提供することである。
【課題を解決するための手段】
【０００５】
本発明は上述した課題に鑑みてなされたものである。
即ち本発明は、質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなり、厚さが２ｍｍ以上の熱間圧延材を用いて冷間圧延用素材とし、前記冷間圧延用素材に対し、圧下率を９０％以上、最終圧延パスの圧延張力を４００〜６００ＭＰａとする冷間圧延を行い、厚さが０．２５ｍｍ以下のＦｅ−Ｎｉ系合金薄板とし、前記冷間圧延工程中と冷間圧延工程後には熱処理を行わないＦｅ−Ｎｉ系合金薄板の製造方法である。
好ましくは、前記冷間圧延用素材の硬さが２００ＨＶ以下である。
更に好ましくは、前記冷間圧延工程で用いるワークロールは合金工具鋼ロールである。
【０００６】
また本発明は、質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなり、厚さが０．２５ｍｍ以下のＦｅ−Ｎｉ系合金薄板において、前記Ｆｅ−Ｎｉ系合金薄板は、金属組織が圧延組織を呈し、硬さが２５０ＨＶ以上、引張強さが９００ＭＰａ以上のＦｅ−Ｎｉ系合金薄板である。
好ましくは、前記Ｆｅ−Ｎｉ系合金薄板の７００ｍｍ長さにおける急峻度は、０．７５％以下のＦｅ−Ｎｉ系合金薄板である。
【発明の効果】
【０００７】
本発明によれば、厚さが０．２５ｍｍ以下の薄いＦｅ−Ｎｉ系合金薄板において、広幅化となっても優れたハンドリング性を具備することができる。また、従来のＦｅ−Ｎｉ系合金薄板を製造する際に行っていた、最後の熱処理も省略することが可能であり、省エネ効果を高め、経済的である。
【図面の簡単な説明】
【０００８】
【図１】本発明と従来例のＦｅ−Ｎｉ系合金薄板の板幅方向に垂直な断面での顕微鏡写真である。
【図２】曲げ試験実施後の試験片の外観写真である。
【発明を実施するための形態】
【０００９】
以下に本発明を詳しく説明する。
先ず、本発明で用いる熱間圧延材から説明する。
＜熱間圧延材組成＞
本発明では、質量％でＮｉ＋Ｃｏ：３５．０〜４３．０％（但し、Ｃｏは０〜６．０％）、Ｓｉ：０．５％以下、Ｍｎ：１．０％以下、残部はＦｅ及び不純物からなる組成を有する熱間圧延材を準備する。本発明で規定する組成を有するＦｅ−Ｎｉ系合金は、所望の熱膨張係数を得るために必要な組成を有するものである。
[Ｎｉ＋Ｃｏ：３５．０〜４３．０％（但し、Ｃｏは０〜６．０％）]
Ｎｉ及びＣｏは前述のように、所望の熱膨張係数を得るために必要な元素である。Ｎｉ＋Ｃｏ含有量が３５．０％未満ではオーステナイト組織が不安定となりやすく、一方４３．０％を越えると熱膨張率が上昇し、低熱膨張特性を満足しないことから、Ｎｉ＋Ｃｏの含有量は３５．０〜４３．０％とする。なお、Ｃｏは必ずしも添加の必要はないが、ＣｏにはＦｅ−Ｎｉ系合金を高強度とする作用があるため、特に厳しいハンドリング性を求められるような、薄い板厚では６．０％までの範囲で、Ｎｉの一部をＣｏで置換することができる。
【００１０】
[Ｓｉ：０．５％以下、Ｍｎ：１．０％以下]
Ｓｉ、Ｍｎは通常Ｆｅ−Ｎｉ系合金では、脱酸を目的に微量含有されているが、過剰に添加すれば偏析を起こし易くなるため、Ｓｉは０．５％以下とし、Ｍｎは１．０％以下とする。なお、ＳｉとＭｎの下限は特に限定しないが、前述のように脱酸元素として添加されることから、Ｓｉは０．０５％、Ｍｎは０．０５％は少なからず残留する。
[残部はＦｅ及び不純物]
上記の元素以外は実質的にＦｅであれば良いが、製造上不可避的に含有する不純物は含まれる。特に制限の必要な不純物元素にはＣがあり、例えば、エッチングを行う用途に使用するのであれば、その上限を０．０５％とすると良い。
また、プレス打抜き性を向上させる場合はＳ等の快削性元素を０．０２０％以下で含有させても良い。熱間加工性を向上させるようなＢ等の元素を０．００５０％以下で含有させても良い。
【００１１】
＜熱間圧延材厚さ：２ｍｍ以上＞
本発明で用いる熱間圧延材は、その厚さを２ｍｍ以上とする。熱間圧延材の厚さが２ｍｍ未満となると、本発明で規定する圧下率９０％以上の冷間圧延が行えないおそれがある。また、熱間圧延材の厚さを２ｍｍ未満としようとすると、特殊な圧延設備が必要になる場合がある。そのため、本発明では熱間圧延材の厚さを２ｍｍ以上とする。
なお、熱間圧延材の厚さを厚くすると圧下率を高くすることが可能であるが、一方で、冷間圧延工程中のパス回数が増えたり、圧延中のＦｅ−Ｎｉ系合金の形状の調整が困難になる場合があるため、５ｍｍの厚さを上限とするのが現実的である。
【００１２】
＜冷間圧延用素材＞
本発明では、前述の熱間圧延材を用いて冷間圧延用素材とする。熱間圧延材には酸化層が形成されていることから、その酸化層を、例えば、機械的、或いは化学的に除去する。また、冷間圧延中の冷間圧延材のエッジから割れ等の不良が発生しないように、エッジを整えておいてもよい。このような加工を行って冷間圧延用素材とする。
また、本発明では、熱間圧延材を用いて冷間圧延用素材とした後は、軟化焼鈍や歪取り焼鈍と言った熱処理は行わないことから、予め冷間圧延材の硬さを低くしておくことが好ましい。硬さを２００ＨＶ以下としておけば、９０％以上の圧下率で冷間圧延しても、冷間圧延工程中で軟化焼鈍等の熱処理を確実に省略することができる。好ましくは１６０ＨＶ以下である。なお、前述の硬さは、熱間圧延材の硬さを測定しておくのが良い。もし、前述の硬さまで硬さの低下が見られないときは、熱間圧延材に軟化焼鈍を行えばよく、熱間圧延材であれば、表面に酸化層が形成されていることから、軟化焼鈍雰囲気を大気中で行うことができ、容易である。
【００１３】
次に、冷間圧延工程について、詳しく説明する。
＜圧下率：９０％以上＞
本発明では、冷間圧延工程中の圧下率を９０％以上とする。圧下率が９０％未満であると、冷間圧延後のＦｅ−Ｎｉ系合金薄板の硬さや引張強さが低くなる。そのため、０．２５ｍｍ以下のＦｅ−Ｎｉ系合金薄板のハンドリング性が劣化して、例えば、搬送時にしわや折れ等が発生しやすくなる。好ましい圧下率は９２％以上であり、更に好ましくは９４％以上である。なお、圧下率の上限は特に定めないが、圧下率が９９％を超えると、圧延中のＦｅ−Ｎｉ系合金の形状調整が困難となる場合があるので、上限は９９％とするのが現実的である。
なお、冷間圧延後の厚さは０．２５ｍｍ以下とする。これは、本発明のＦｅ−Ｎｉ系合金薄板を例えば、リードフレームに用いた場合では多ピン化に対応しやすく、また、メタルマスク（シャドーマスクと称される場合もある）に用いた場合は、エッチング加工による高精細化に対応が可能であるためである。
【００１４】
＜圧延張力＞
本発明では、最終圧延パスの圧延張力を４００〜６００ＭＰａとする。前述のように本発明では９０％以上の圧下率で冷間圧延を行う。そのために、複数回の圧延パスで所定の板厚としていくが、このうち、最終パスの圧延張力が最も急峻度に影響を及ぼす。そのため、最終圧延パスの圧延張力を適正なものとして冷間圧延材に優れた急峻度を付与する。この最終圧延パスの圧延張力の適正化により、冷間圧延を行って得られる冷間圧延材の急峻度を０．７５％以下とすることができ、更に０．５０％以下とすることも可能となる。優れた急峻度を得るために、圧延張力を４３０〜５２０ＭＰａとすることがより好ましい。
最終圧延パスの圧延張力が４００ＭＰａ未満であると、所望の板厚に圧延するために必要な圧延荷重を高くしなければならなくなる。そうすると、圧延機が過負荷になると共に、形状調整が困難となる。一方、最終圧延パスの圧延張力は高いほど形状調整が容易になるが、圧延張力が６００ＭＰａを超えると圧延中のＦｅ−Ｎｉ系合金薄板が破断するおそれがある。そのため、最終圧延パスの圧延張力は４００〜６００ＭＰａとする。
なお、優れた急峻度のＦｅ−Ｎｉ系合金薄板は、板幅が５００〜１５００ｍｍの広幅のＦｅ−Ｎｉ系合金薄板への適用が特に好ましい。かかるＦｅ−Ｎｉ系合金薄板は広幅と優れた急峻度を要求されるような、例えば、メタルマスク用途等への素材として好適となる。
【００１５】
＜ワークロール＞
また、本発明の冷間圧延工程で用いるワークロールはＪＩＳ−Ｇ４４０４に規定される合金工具鋼ロールとするのが好ましい。なかでも、高速度工具鋼あるいは冷間金型用鋼とするのが良い。例えば、９００ｍｍ以上の広幅材においては、板幅方向の形状変化があった場合、例えば、超硬ロールではヤング率が高く、剛性があるため、圧延機のロールベンディング機構を用いても形状調整が困難となる場合がある。幅方向の形状変化をより均一とすると共に、優れた急峻度を得やすくするには、適当なヤング率を有する高速度工具鋼あるいは冷間金型用鋼等の合金工具鋼のワークロールを用いるのが良い。
なお、特に規定はしていないが、ワークロールの直径も３０〜１８０ｍｍとするのが好ましい。本発明にかかる製造方法は、冷間圧延工程中に熱処理を行うことなく、強圧下条件で圧延するため、過度にワークロールの直径が大きいと冷間圧延時のパス回数が増加して生産性を低下させるおそれがある。また、過度にワークロールの直径が小さいと、冷間圧延中のＦｅ−Ｎｉ系合金の形状の調整が困難となる場合がある。そのため、ワークロールの直径を３０〜１８０ｍｍとするのが良い。
【００１６】
＜圧延機＞
本発明の冷間圧延工程で用いる圧延機は、ワークロールや中間ロールにベンディング機構を有する６段圧延機（例：ＵＣミル（登録商標）、ＨＣミル（登録商標））、クラスターミル、ゼンジミアミルの何れかを用いることが好ましい。勿論、クロスミルやＫＴミルを用いることもできるが、前記のワークロールや中間ロールにベンディング機構を有する６段圧延機、クラスターミル、ゼンジミアミルであれば、特に広幅のＦｅ−Ｎｉ系合金の冷間圧延中に、厚さおよび形状の制御が容易である。例えば、ワークロールや中間ロールにベンディング機構を有する６段圧延機であれば、板幅方向での圧延荷重分布を調整することで、板幅方向の伸び率を制御し、良好な形状を得ることが可能である。また、クラスターミル、ゼンジミアミルであると、複数個のバックアップロールが一列に並ぶ構造のものがあり、バックアップロールによるロールベンディング機構を用いて、板幅方向での圧延荷重分布を調整することで、板幅方向の伸び率を制御し、良好な形状を得ることが可能である。
【００１７】
＜熱処理省略＞
本発明では、上述した冷間圧延の工程中および冷間圧延工程後には、再結晶組織に整える軟化焼鈍や再結晶温度以下で熱処理を行う歪取り焼鈍と言った熱処理は行わない。これは、熱処理を行うと特にＦｅ−Ｎｉ系合金薄板の引張強さが低下して、ハンドリング性を低下させ、しわや折れ等の問題が発生しやすくなるためである。特に板厚０．２５ｍｍ以下の薄いＦｅ−Ｎｉ系合金薄板には、冷間圧延工程中、冷間圧延工程後ともに高い引張強さを維持する目的で熱処理を省略する。熱処理の省略は、省エネ効果を高め、経済的である。
【００１８】
次に、上述した本発明のＦｅ−Ｎｉ系合金薄板の製造方法で得られるＦｅ−Ｎｉ系合金薄板について説明する。
＜金属組織＞
上述したように、本発明では金属組織が圧延組織を呈する。本発明で言う圧延組織とは、オーステナイト結晶粒が圧延方向に伸展した金属組織を言う。
＜硬さ：２５０ＨＶ以上＞
また、本発明でＦｅ−Ｎｉ系合金薄板の硬さを２５０ＨＶ以上とするのは、硬さが２５０ＨＶ未満であると、ハンドリング性が劣化するおそれがあるためである。圧下率で９０％以上の強圧下を加えることで、２５０ＨＶ以上の硬さを有するＦｅ−Ｎｉ系合金薄板が得られる。好ましい硬さは２６０ＨＶ以上である。なお、硬さの上限については特に規定しないが、特別な強化元素を含有しないことから、硬さの上限は３５０ＨＶ程度である。
＜引張強さ：９００ＭＰａ以上＞
また、特に重要なのは、前述の硬さと共に９００ＭＰａ以上の引張強さの両立である。硬さと引張強さが共に高いと、例えば、搬送時のしわの発生や折れの発生を大きく軽減することができる。そのため、前述の硬さと共に、９００ＭＰａ以上の引張強さが必要となる。なお、引張強さの上限は特に限定しないが、前述のように、特別な強化元素を含有しないことから、引張強さの上限は１３００ＭＰａ程度である。この本発明で規定する硬さと引張強さの両立は、前述の通り、冷間圧延工程中、冷間圧延工程後ともに熱処理を行わないことで実現できる。
【００１９】
＜急峻度＞
本発明では、使用用途、生産性の観点から今後益々広幅化、薄板化が要求されることから、急峻度も低くした方が好ましい。冷間圧延した後、所定の製品幅で製品の長さを７００ｍｍに切断したた際の、薄板を水平定盤に置いた状態の浮上り高さで急峻度を評価し、好ましい急峻度を０．７５％以下とする。急峻度が過度に高いと、例えば、特に広幅化したＦｅ−Ｎｉ系合金薄板を用いて高精細エッチングするような場合に、所望のエッチングパターンが得られない場合がある。そのため、急峻度の好ましい範囲を０．７５％以下とする。急峻度は、より好ましくは０．５０％以下である。なお、急峻度の下限は特に限定しないが、全く平坦な形状（急峻度０．００％）であることが最良である。但し、全く平坦な形状を製造することは極めて困難であるため、現実的な急峻度の下限は０．０１％程度である。
この急峻度の測定は、薄板を一定長さに切断し、水平定盤上に置き、レーザー変位計等を用いて、薄板の浮上り高さを測定する。この際、板幅および板長さ方向で、一定長さごとで浮上り高さをマトリックス状に記録したデータから、急峻度を算出すれば良い。
なお、本発明で７００ｍｍの長さで急峻度を測定するのは、急峻度測定する試験片の長さが短いと急峻度の測定結果の信頼性が低下する。一方、信頼性を高めるには試験片の長さを長くするのが好ましいが、７００ｍｍ以上の長さがあれば高い信頼性は維持できることから、本発明では７００ｍｍを急峻度を測定する長さとした。
【実施例】
【００２０】
真空溶解、均熱化熱処理、熱間プレス及び熱間圧延を行って厚さ３．０ｍｍの熱間圧延材を準備した。熱間圧延材の硬さを測定したところ、１７０〜１９０ＨＶであった。熱間圧延材の化学組成を表１に示す。
前述の熱間圧延材を化学研摩、機械研磨にて熱間圧延材表面の酸化層を除去し、トリム加工で素材幅方向の両端部にある熱間圧延時の亀裂を除去して厚さ２．３５ｍｍの冷間圧延用素材を準備した。なお、冷間圧延用素材の幅は１０００ｍｍである。
次に、前述の冷間圧用素材を、本発明例、比較例、従来例に分け、表２に示す工程で冷間圧延、焼鈍等の冷間加工を実施した。冷間圧延は、厚さの寸法制御が容易なＵＣミル（登録商標）、クラスターミルを用いて、Ｆｅ−Ｎｉ系合金薄板とした。
本発明例および比較例は、前述した冷間圧延用素材を用いて、圧下率を９６％あるいは８９％とし、１０パスで圧延を行い、最終圧延パスの圧延張力を４３０〜５００ＭＰａとした。また、ワークロールは高速度工具鋼を用い、直径１２０ｍｍを使用した。
【００２１】
【表１】
2017064764.tif 000003
【００２２】
【表２】
2017064764.tif 000004
【００２３】
前述の冷間圧延工程を終えたＦｅ−Ｎｉ系合金薄板から、各種試験片を採取し、それぞれの試験に供した。試験の結果を表３に纏めて示す。
ビッカース硬さはＪＩＳ−Ｚ２２４４に規定された方法に従い、３点の平均値とした。荷重は１０ｋｇとした。また、引張強さはＪＩＳ−Ｚ２２４１に規定された方法に従って行った。試験片はＪＩＳ１３号Ｂ試験片である。また、表３に示す急峻度は冷間圧延した後、９５０ｍｍ（Ｗ）×７００ｍｍ（Ｌ）に切断し、水平定盤に置いた状態の浮上り高さで評価した最大値を示す。
また、表３で示した本発明（Ｎｏ．１及びＮｏ．２）および、従来例（Ｎｏ．５）の金属組織観察写真を図１に示す。組織観察写真は、圧延方向に平行な方向の断面を光学顕微鏡にて観察を行ったものである。なお、図１に示すものは、複数枚のＦｅ−Ｎｉ系合金薄板を並べて観察したものである。図１に示すように、熱処理を施していないＮｏ．１及びＮｏ．２に比べて、軟化焼鈍を施したＮｏ．５は、再結晶に伴う粒状組織が観察できる。
【００２４】
【表３】
2017064764.tif 000005
【００２５】
上記のように、本発明の製造方法を適用し得られたＦｅ−Ｎｉ系合金薄板では、従来例と比較し、硬さが約１．３倍、引張強さが約１．５倍以上となっており、両者共に十分高い値を示している。この結果から変形抵抗が向上し、十分なハンドリング性を具備していると言える。また、急峻度も０．７５％以下であり、１０００ｍｍ程度の広幅材としても、十分低い急峻度を有している。また、Ｎｏ．１とＮｏ．２を比較すると、圧延張力の高いＮｏ．１の最大急峻度は、より低く良好な結果となっている。
一方で、仕上圧延後に６００〜７００℃の歪取り焼鈍を行ったものは、伸びが回復し、引張強さが低下しており、急峻度も悪化している。また、圧下率の不足したＮｏ．４では硬さが十分でなく、急峻度も高くなっている。また、特許文献１や特許文献２で示されるように、冷間圧延工程中に軟化焼鈍あるいは歪取り焼鈍を行った従来例Ｎｏ．５〜８では、やはり引張強さ、硬さが十分でなく、ハンドリング性に問題がある。
【００２６】
また、ハンドリング性向上の効果検証のため、本発明例Ｎｏ．１と従来例Ｎｏ．５の冷間圧延工程を終えたＦｅ−Ｎｉ系合金薄板から、各種試験片を採取し、曲げ試験を実施した。試験片は合金薄板の幅方向における中心部１箇所と両端部２箇所から、それぞれ三個ずつ採取した。曲げ試験は、ＪＩＳ−Ｚ２２４８に規定された方法で実施し、試験片を曲げ装置から取り外した後の材料変形角度（スプリングバック）で評価を行った。表４、図２に曲げ試験結果を示す。
【００２７】
【表４】
2017064764.tif 000006
【００２８】
表４の効果確認結果から、本発明品は従来材と比較し、約５°変形角度（スプリングバック）が高く、変形抵抗が高くなることで曲げ強度も向上していることが確認できる。
以上のことから、本発明によれば、厚さが０．２５ｍｍ以下の薄いＦｅ−Ｎｉ系合金薄板において、広幅化となっても優れたハンドリング性を具備することができる。また、従来のＦｅ−Ｎｉ系合金薄板を製造する際に行っていた、最後の熱処理も省略することが可能であり、省エネ効果を高め、経済的である。
【産業上の利用可能性】
【００２９】
本発明によれば、優れたハンドリング性を実現できることから、特に薄いＦｅ−Ｎｉ系合金薄板において、しわや折れ等が問題となる用途に対して好適な技術となる。
【図１】
2017064764.tif 000007
【図２】
2017064764.tif 000008